ШИХТА ДЛЯ ПОЛУЧЕНИЯ ЦВЕТНОГО СТЕКЛА
FUSION CHARGE FOR OBTAINING COLOUR GLASS

Изобретение относится к области технологии силикатов и касается производства стекла, которое может быть использовано для изготовления изделий декоративно-художественного назначения.
Известна шихта для получения цветного стекла, включающая, мас.ч.: сода 330±50; кварцевый песок 1000±200; доломит 2500±50; известь 70±50 [1].
Задачей изобретения является снижение температуры варки цветного стекла при сохранении его водостойкости.
Технический результат достигается тем, что шихта для получения цветного стекла, включающая кварцевый песок, доломит, известь, дополнительно содержит буру и сернокислый кобальт при следующем соотношении компонентов, вес.ч.: кварцевый песок 800-1000; доломит 800-1000; известь 50-100; бура 1500-2000; сернокислый кобальт 10-50.
В таблице приведены составы шихты для получения цветного стекла.
Цветное (голубоватых оттенков) стекло может быть получено в окислительной среде в электрических печах при температуре 1450-1470°C.
Источник информации
1. ЕР 465645, 1998.